(57)【要約】【課題】黒色の発色性、深色性、風合い及びドレープ性などの審美性と共に、天候その他屋内外を問わず持続性ある優れた保温効果を布帛に与えることができるブラックフォーマル衣料用仮撚加工糸の製法と、その製法による加工糸を使用した布帛とを提供すること。【解決手段】遠赤外線放射性微粒子と発熱性微粒子とを含有するポリエステルフィラメントから構成される仮撚加工糸の製造方法であって、ポリエステル高配向未延伸糸を延伸することなく熱処理した後、延伸同時仮撚りすることを特徴とするブラックフォーマル衣料用仮撚加工糸の製造方法。及びその仮撚加工糸を用いてなる布帛。【選択図】なし【特許請求の範囲】
【請求項１】
遠赤外線放射性微粒子と発熱性微粒子とを含有するポリエステルフィラメントから構成される仮撚加工糸の製造方法であって、ポリエステル高配向未延伸糸を延伸することなく熱処理した後、延伸同時仮撚りすることを特徴とするブラックフォーマル衣料用仮撚加工糸の製造方法。
【請求項２】
前記ポリエステルフィラメントの断面が芯鞘構造をなし、前記遠赤外線放射性微粒子が鞘成分に含まれ、前記遠赤外線放射性微粒子の含有量が鞘成分１００質量部に対して０．１〜２．５質量部であり、かつフィラメントにおける芯鞘の質量比率（芯成分／鞘成分）が９５／５〜１５／８５の範囲にあることを特徴とする請求項１記載のブラックフォーマル衣料用仮撚加工糸の製造方法。
【請求項３】
前記発熱性微粒子が前記ポリエステルフィラメントの鞘成分１００質量部に対して０．１〜２．５質量部含まれていることを特徴とする請求項２記載のブラックフォーマル衣料用仮撚加工糸の製造方法。
【請求項４】
請求項１〜３いずれかに記載の方法により得られたブラックフォーマル衣料用仮撚加工糸を用いてなる布帛であって、Ｌ＊値が１６以下であることを特徴とする布帛。
【発明の詳細な説明】
【技術分野】
【０００１】
本発明は、布帛にしたとき優れた保温効果を発現するブラックフォーマル衣料用仮撚加工糸の製法と、その製法による仮撚糸を使用した布帛とに関するものである。
【背景技術】
【０００２】
ポリエステルフィラメント糸は、物理的・化学的な特性に優れているため、イージーケア素材として、多くの衣料製品に使用されている。
【０００３】
衣料用途の中に、冠婚葬祭時に着用する礼服、ブラックフォーマル衣料という用途がある。使用素材として、メンズ用では、主にウールもしくはウール混素材が使用され、レディス用では、審美性に優れるポリエステル素材が主に使用されている。
【０００４】
中でも、ポリエステル素材については、布帛にしたとき黒色の発色性や深色性などを十分発現させうるものが、ブラックフォーマル衣料向けには好ましいとされている。例えば、微細シリカを含有するポリマーを繊維化した後、これをアルカリ処理して繊維表面を粗面化する、又は糸加工により繊維間に空隙を設けるなどして、光散逸を抑えて深色性を与える方法などが提案されている。さらに、繊維布帛表面にフッ素系樹脂やシリコン系樹脂などを付与して深色性を発現させる方法なども提案されている。
【０００５】
また、ブラックフォーマル衣料は、用途の点から、重ね着されることは通常あまりない。したがって、冬の屋外でブラックフォーマル衣料を着用する場合には、保温性や温感調節機能などが求められる。また屋外だけでなく屋内でも例えば葬儀場などでは、室温が特定の理由により低く調節されているから、屋外使用の場合と同様、同衣服には保温性や温感調節機能などが求められる。
【０００６】
布帛に保温性を付える方法としては、これまでに多くのものが提案されている。例えば、デッドエアー層や吸湿発熱機能を利用する方法、太陽光を熱に変換する吸光熱変換効果を利用する方法などが提案されている。
【０００７】
しかしながら、デッドエアー層を利用して保温性を実現する方法とは、衣服内に溜まった空気を利用して放熱を抑えるという消極的な手法に過ぎないため、持続性に欠け、十分な保温性は期待できない。また、吸湿発熱機能の利用とは、発汗時の湿気などを吸収することにより発熱する繊維を使用し保温性を得ようとする手法であり、湿気を吸収した時には発熱するものの持続性に乏しく、すぐに放熱してしまうという問題がある。また、吸光熱変換効果に利用については、積極的な発熱作用により、晴天時の屋外においては十分な保温効果が認められる。しかし、太陽光の照射量の少ない雨天時や室内では、その効果がほとんど期待できないという問題がある。
【０００８】
近年、上記方法の他に、遠赤外線を利用する方法も提案されている。具体的には、遠赤外線領域の電磁波を受けることで身体内部の細胞組織が共鳴振動し、これにより血行が促進され、保温効果が得られるというものである。例えば、特許文献１には、遠赤外線放射性微粒子を含有する遠赤外線放射性複合繊維が記載されている。しかしながら、同繊維から放射される遠赤外線の放射量には限界があり、十分な保温効果が得られないという問題がある。
【先行技術文献】
【特許文献】
【０００９】
【特許文献１】特開平９−５９８２７号公報
【発明の概要】
【発明が解決しようとする課題】
【００１０】
以上のように、布帛としたとき黒色の発色性や深色性などを十分向上させて所望の審美性を得ると同時に、屋内外で優れた保温効果を持続性よく発現させる手法は未だ提案されていない。そして、布帛へこのような特性を与えうる糸並びにその糸を使用した布帛をブラックフォーマル衣料に適用した例も無論見当たらない。
【００１１】
本発明はこのような従来技術の欠点を解消するものであり、黒色の発色性、深色性、風合い及びドレープ性などの審美性と共に、天候その他屋内外を問わず持続性ある優れた保温効果を布帛に与えることができるブラックフォーマル衣料用仮撚加工糸の製法と、その製法による加工糸を使用した布帛とを提供することを技術的課題とするものである。
【課題を解決するための手段】
【００１２】
本発明者は、上記課題を解決するべく鋭意検討した結果、赤外線放射性微粒子と発熱性微粒子とを含有するポリエステル高配向未延伸糸を特定の方法で仮撚加工することで、布帛に所定の審美性と優れた保温性とを付与できる加工糸が得られることを見出し、本発明をなすに至った。
【００１３】
すなわち、本発明は以下を要旨とするものである。
【００１４】
（１）遠赤外線放射性微粒子と発熱性微粒子とを含有するポリエステルフィラメントから構成される仮撚加工糸の製造方法であって、ポリエステル高配向未延伸糸を延伸することなく熱処理した後、延伸同時仮撚りすることを特徴とするブラックフォーマル衣料用仮撚加工糸の製造方法。
（２）前記ポリエステルフィラメントの断面が芯鞘構造をなし、前記遠赤外線放射性微粒子が鞘成分に含まれ、前記遠赤外線放射性微粒子の含有量が鞘成分１００質量部に対して０．１〜２．５質量部であり、かつフィラメントにおける芯鞘の質量比率（芯成分／鞘成分）が９５／５〜１５／８５の範囲にあることを特徴とする（１）記載のブラックフォーマル衣料用仮撚加工糸の製造方法。
（３）前記発熱性微粒子が前記ポリエステルフィラメントの鞘成分１００質量部に対して０．１〜２．５質量部含まれていることを特徴とする（２）記載のブラックフォーマル衣料用仮撚加工糸の製造方法。
（４）（１）〜（３）いずれかに記載の方法により得られたブラックフォーマル衣料用仮撚加工糸を用いてなる布帛であって、Ｌ＊値が１６以下であることを特徴とする布帛。
【発明の効果】
【００１５】
本発明の製法によれば、布帛に対し黒色の発色性や深色性、風合い、ドレープ性などの審美性に加え、優れた保温性をも付与できるブラックフォーマル衣料用仮撚加工糸が提供できる。そして、本発明による加工糸を使用した布帛は、秋冬向けブラックフォーマル衣料に好適である。
【発明を実施するための形態】
【００１６】
以下、本発明を詳細に説明する。
本発明の製法では、ポリエステル高配向未延伸糸を特定の方法で延伸同時仮撚りする。ポリエステル高配向未延伸糸を構成するフィラメント（単糸）には、遠赤外線放射性微粒子と発熱性微粒子とが含有されている。
【００１７】
本発明におけるポリエステル高配向未延伸糸は、ポリアルキレンテレフタレートに代表されるポリエステルから構成されるものであればよい。具体的には、ポリエチレンテレフタレート（ＰＥＴ）、ポリブチレンテレフタレート、ポリトリメチレンテレフタレートなどがあげられる。また、粘度、熱的特性、相溶性などに鑑みて、イソフタル酸、５−スルホイソフタル酸などの芳香族ジカルボン酸、アジピン酸、コハク酸、スベリン酸、セバシン酸、ドデカン二酸などの脂肪族ジカルボン酸、及びエチレングリコール、プロピレングリコール、１，４−ブタンジオール、１，４−シクロヘキサンジメタノールなどの脂肪族ジオールや、グリコール酸、ヒドロキシ酪酸、ヒドロキシ吉草酸、ヒドロキシカプロン酸、ヒドロキシペンタン酸、ヒドロキシヘプタン酸、ヒドロキシオクタン酸などのヒドロキシカルボン酸、ε−カプロラクトンなどの脂肪族ラクトンなどを共重合させてもよい。
遠赤外線放射微粒子としては、マイカ、方解石などの鉱物、酸化錫、アルミナ、二酸化珪素などの酸化物系セラミックス、炭化珪素、炭化ホウ素などの炭化物系セラミックス、白金、タングステンなどの金属類などがあげられる。中でも仮撚時のガイド摩耗を抑える観点から、マイカなどのような硬度の低いものが好ましい。
【００１８】
また、発熱性微粒子としては、太陽光などの電磁波を吸収し発熱するものであればどのようなものでも使用できる。具体的には、炭化ジルコニウムやカーボンなどが好ましい。
【００１９】
ポリエステル高配向未延伸糸を構成するフィラメントの構造は、特に限定されるものでないが、保温性の観点から、芯鞘構造をなし、かつ遠赤外線放射性微粒子がその鞘成分に所定量含有されているものが好ましい。これは、遠赤外線放射性微粒子を鞘成分に配することで、微粒子と人体との距離を短くすることができるから、結果として遠赤外線が人体に到達し易くなるからである。
【００２０】
また、本発明では、発熱性微粒子もフィラメント鞘成分に含有されていることが好ましい。これは、鞘成分すなわちフィラメント外側の方が光を受け易いからである。また、本発明では、発熱性微粒子が発する熱を、衣服内や人体に対し暖かさを付与することに利用できるだけでなく、遠赤外線放射性微粒子そのものの温度上昇にも利用でき、遠赤外線放射性微粒子からは、温度上昇に応じて多くの遠赤外線が発せられるため、結果として優れた保温効果が奏される。特に、上記の理由から両微粒子をフィラメント鞘成分に配した場合には、鞘成分において両微粒子が近接することになるから、発熱性微粒子が発する熱をより利用し易くなり、遠赤外線放射効果が一層効率的に奏されることとなる。
【００２１】
遠赤外線放射性微粒子及び発熱性微粒子の含有量としては、特に限定されないが、通常、フィラメント１００質量部に対して各々０．１〜１０質量部であることが好ましい。
高配向未延伸糸のコスト及び紡糸操業性などは、一般に微粒子の含有量が増えるほど悪化する傾向にあるから、微粒子の含有量は少ないほど好ましいといえる。この点、本発明では、遠赤外線放射性微粒子と発熱性微粒子とを併用することで、発熱性微粒子が発する熱を遠赤外線放射性微粒子の温度上昇に利用し、これにより遠赤外線放射効果が促進されるという相乗効果が奏されるから、両微粒子の含有量を多少減らしても一定レベルの遠赤外線放射効果が確保できる。すなわち、本発明では、高配向未延伸糸のコスト及び紡糸操業性などを考慮して、両微粒子の含有量を多少減らしても、十分な保温効果が確保できるのである。
【００２２】
本発明では、両微粒子がフィラメント鞘成分に含まれていることが、優れた遠赤外線放射効果を得るうえで好ましい。この場合、両微粒子の含有量としては、鞘成分１００質量部に対して各々０．１〜２．５質量部であることが好ましい。両微粒子の少なくとも一方の含有量が０．１質量部未満になると、所望の相乗効果が発揮されない傾向にある。他方、両微粒子の少なくとも一方の含有量が２．５質量部を超えると、紡糸操業性が悪化する傾向にある。
【００２３】
また、フィラメントの断面が芯鞘構造をなし、両微粒子をその鞘成分に含む場合、芯鞘の質量比率としては、９５／５〜１５／８５の範囲が好ましく、８５／１５〜４０／６０の範囲がより好ましい。芯鞘の質量比率がこの範囲を満足すると、両微粒子が当該鞘成分に適度な量をもって配されることとなり、所定の保温効果を得るうえで有利となり、ひいては紡糸操業性も安定する。
【００２４】
本発明の製法では、まず、上記した遠赤外線放射性微粒子と発熱性微粒子とを含有するポリエステルフィラメントから構成される高配向未延伸糸を用意する。次に、この高配向未延伸糸を延伸することなく熱処理する。この熱処理より、フィラメントの結晶化度のみが向上し、配向度は向上せず、むしろ低下していく。結晶化度が向上すると、次工程たる延伸同時仮撚り時にフィラメントが熱変形し難くなる。フィラメント断面の変形、扁平化を抑えることで、光沢の少ない布帛を得ることができるから、結果として所望の深色性が得られる。さらに、配向度が低くなると、フィラメントにおいて分散染料を吸尽・染着する非晶領域が増大し、分散染料をフィラメントにより多く吸尽させることができる。これにより、ブラックフォーマル衣料に適した発色性が得られる。
【００２５】
延伸同時仮撚りは、延伸しない通常の仮撚りと比べると、延伸する分、加撚ゾーンにおいて糸に大きな張力がかかる。このためフィラメントの断面は扁平化し易く、これにより布帛にしたとき光沢が生じ易くなる。さらに、通常の延伸同時仮撚りでは、大きな張力がかかった状態で仮撚ヒーターを通過するため、フィラメントの結晶化度、配向度が進み易く、結果、染料を吸尽し難くなり所望の深色性を得ることができない。ブラックフォーマル衣料に適した発色性、深色性を得ることは、分散染料をフィラメント内部に多く吸尽させ、かつ布帛の光沢を少なくすることにより可能であり、従来の延伸同時仮撚りでは、達成することができない。本発明における熱処理は、このような目的のために行うものである。
【００２６】
本発明では、延伸することなく熱処理した高配向未延伸糸を一旦巻き取り、その後仮撚機に導入することにより延伸同時仮撚りしてもよいが、通常は、コスト、糸質などを考慮し、熱処理装置を備えた仮撚機に高配向未延伸糸を導入し、熱処理後、糸を巻き取ることなく連続的に仮撚りすることが好ましい。この場合の熱処理装置としては、特殊なものは必要なく、通常は仮撚機備え付けのヒーターを用いて熱処理すればよい。仮撚加工機のヒーターとしては、非接触タイプのものが好ましい。また、仮撚機としては、特に限定されるものではないが、通常は、ピンタイプの低速仮撚機、ディスクタイプの高速仮撚機などが使用できる。
【００２７】
熱処理時の温度としては、最終的に得られる加工糸が、布帛としたときブラックフォーマル衣料に適した発色性、深色性などを発現できる温度であれば、特に限定されない。具体的には１７０℃〜２３０℃の範囲が好ましく、これに加えて、仮撚温度より１０℃以上高いことがより好ましい。熱処理は、オーバーフィードをかけた状態で行うことが好ましく、このときのオーバーフィード率としては、０．５〜５０％の範囲が好ましい。
【００２８】
高配向未延伸糸を延伸することなく熱処理した後は、延伸同時仮撚りする。これにより目的とする仮撚加工糸を得ることができる。延伸倍率としては、得られる加工糸の糸質物性を考慮して適宜設定してよく、特に限定されないが、通常は、糸切れ、延伸不良などを考慮して、１．２〜１．６倍の範囲が好ましい。さらに、仮撚温度（仮撚ヒーター温度）としては、仮撚りによって付与される撚歪みが固定できる温度であれば、特に限定されず、通常は、フィラメント間の融着を抑えながら形状固定できる温度を適宜選択すればよい。具体的には、１６０℃〜２３０℃が好ましい。
【００２９】
本発明により得られる仮撚加工糸のトータル繊度は、目的、性能に応じて適宜のものが選択可能であるが、通常は、布帛の風合い、深色性などを考慮して１０〜４４０ｄｔｅｘが好ましく、３０〜３３０ｄｔｅｘがより好ましく、５０〜２００ｄｔｅｘがさらに好ましい。また、加工糸の単糸繊度は、０．０１〜１０ｄｔｅｘが好ましく、０．１〜１０ｄｔｅｘがより好ましく、０．１〜３ｄｔｅｘがさらに好ましい。
【００３０】
仮撚加工糸を得た後は、生機を作製し、生機を染色加工することで本発明の布帛を得ることができる。布帛の組織としては、特に限定されない。例えば、織物の組織では、平織、斜文織、朱子織、多重織などが採用でき、編物の組織では、平編、パール編、リブ編、インターロック編などの丸編組織やハーフ編、デンビー編、アトラス編などの経編組織が採用できる。組織については、深色性の他、各種物性、堅牢度、ウォッシャブル性などを考慮し適切なものを選択すればよい。
【００３１】
布帛には、本発明の効果を損なわない範囲で上記加工糸以外の糸が含まれていてもよい。上記加工糸以外の糸としては任意のものが使用できる。通常、布帛には、上記加工糸が全体の２０〜１００質量％の割合で含まれていることが好ましい。２０質量％未満では、本発明の効果を得難い傾向にある。
【００３２】
本発明では、布帛においてブラックフォーマル衣料に適した発色性、深色性及び風合いなどが発現するよう、予め仮撚加工糸の特性が調節されているので、染色加工は、通常の方法で行えばよい。黒色染料を使用して深みのある色彩を具現しようとする場合、従来の手法では、染料を１０〜１２％ｏｍｆ程度使用する必要があり、染色堅牢度にやや欠けるという問題があったが、本発明では、好ましくは１０％ｏｍｆ未満、より好ましくは７％ｏｍｆ以上１０％ｏｍｆ未満でも十分な発色性、深色性が期待でき、染料使用量を抑えることができるから、染色堅牢度も当然維持できる。
【００３３】
本発明の布帛では、明度を表わすＬ＊値が１６以下であることが好ましい。１６を超える場合、特段の問題なく衣服に仕上げることができたとしても、ブラックフォーマル用途には適用し難くなる。明度は小さいほど発色性、深色性の点で好ましい。
【００３４】
本発明では、染色加工後、明度をさらに下げる目的で濃染加工してもよい。濃染加工としては公知の方法が採用できる。通常、フッ素系樹脂やシリコン系樹脂などを付与すれば、深色性をより発現させることができる。染色加工後にさらに濃染加工することにより、布帛のＬ＊値を１２以下程度まで下げることができる。
【実施例】
【００３５】
以下、実施例及び比較例をあげてさらに詳細に本発明を説明するが、本発明はこれらに限定されない。
【００３６】
各測定方法及び評価方法は以下の通りである。
【００３７】
（１）遠赤外線放射効果
各実施例及び比較例で得られた布帛の遠赤外線放射強度を測定した。測定は、赤外分光光度計ＦＴ−ＩＲ装置（パーキンエルマー社製「Ｓｐｅｃｔｒｕｍ  ＧＸ  ＦＴ−ＩＲ（商品名）」）を使用し、測定温度４０℃、測定波長域５〜２０μｍで行った。その際、同条件における黒体の遠赤外線放射強度も測定し、各波長における黒体の放射強度を１００％とした場合の各布帛の放射強度の比率（％）を求め、各波長で算出された比率の平均値を平均放射率（％）として算出した。
【００３８】
（２）発熱特性
温度が２０℃、湿度が６５％に保たれた室内において、布帛表面にレフランプから照度１００００ＬＵＸの光を照射し、裏面温度を時間毎にサーモグラフィー（ＮＥＣ三栄株式会社製「サーモトレーサＴＨ７１０２ＭＸ（商品名）」）で測定し、その最高到達温度で評価した。
【００３９】
（３）明度（Ｌ＊値）
ＪＩＳ  Ｚ８７２９に準拠した方法で測定し、Ｌ＊ａ＊ｂ＊表示系で表したＬ＊値を採用した。
【００４０】
（実施例１）
ポリエチレンテレフタレート９８質量部に、遠赤外線放射性微粒子として平均粒子径３μｍのマイカを１．０質量部、及び発熱性微粒子として平均粒子径１．５μｍの炭化ジルコニウムを１．０質量部練り込んだ樹脂組成物と、ポリエチレンテレフタレートからなる樹脂とを用意した。そして、両者を複合紡糸機に導入し、前者を鞘成分に、後者を芯成分にそれぞれ配しつつ両者の質量比率（芯成分／鞘成分）が８０／２０となるように複合紡糸し、８９．７ｄｔｅｘ２４ｆの高配向未延伸糸を得た。なお、紡糸操業性は良好であった。
【００４１】
次に、熱処理のためのヒーターを備えた仮撚機（三菱重工業株式会社製「ＬＳ−６（商品名）」）に上記高配向未延伸糸を導入し、まず温度１８０℃、オーバーフィード率２．５％なる条件で熱処理した。そして巻き取ることなく連続的に、延伸倍率１．５１５倍、仮撚数４２３６Ｔ／Ｍ、仮撚方向Ｚ、仮撚ヒーター温度１７０℃なる条件で延伸同時仮撚りし、６２．０ｄｔｅｘ２４ｆの仮撚加工糸を得た。
【００４２】
その後、ダブルツイスターを使用して、仮撚加工糸をＳ方向に２５００Ｔ／Ｍ、Ｚ方向に２５００Ｔ／Ｍの撚数で撚糸し、撚糸後、７５℃、４５分間の条件で真空セットした。そして、Ｓ方向に撚糸した糸及びＺ方向に撚糸した糸を２：２に配列したビームを整経した後、緯糸として上記各々の方向に撚糸した糸を２：２の繰り返しで打ち込み、平二重組織の生機を得た。生機密度は、経糸１４５本／インチ、緯糸１３０本／インチであった。
【００４３】
次に、生機を精練、プレセットした後、ダイスタージャパン株式会社製、黒色分散染料「Ｄｉａｎｉｘ  Ｂｌａｃｋ  ＧＳ−Ｅ（商品名）」を８％ｏｍｆ使用して、１３０℃、３０分間の条件で染色した。染色後、ファイナルセットすることで布帛を得た。
【００４４】
（実施例２）
ポリエチレンテレフタレート９８質量部に、遠赤外線放射性微粒子として平均粒子径３μｍのマイカを１．０質量部、及び発熱性微粒子として平均粒子径１．５μｍのカーボンを１．０質量部練り込んだ樹脂組成物と、ポリエチレンテレフタレートからなる樹脂とを用意した。そして、両者を複合紡糸機に導入し、前者を鞘成分に、後者を芯成分にそれぞれ配しつつ両者の質量比率（芯成分／鞘成分）が８０／２０となるように複合紡糸し、１７９．７ｄｔｅｘ３６ｆの高配向未延伸糸を得た。なお、紡糸操業性は良好であった。
【００４５】
次に、熱処理のためのヒーターを備えた仮撚機（三菱重工業株式会社製「ＬＳ−６（商品名）」）に上記高配向未延伸糸を導入し、まず温度１８０℃、オーバーフィード率２．０％なる条件で熱処理した。そして巻き取ることなく連続的に、延伸倍率１．３８倍、仮撚数２７５０Ｔ／Ｍ、仮撚方向Ｚ、仮撚ヒーター温度１７０℃なる条件で延伸同時仮撚りし、１３２．０ｄｔｅｘ３６ｆの仮撚加工糸を得た。
【００４６】
その後、ダブルツイスターを使用して、仮撚加工糸をＺ方向に１８００Ｔ／Ｍの撚数で撚糸し、撚糸後、７０℃、４５分間の条件で真空セットした。そして、２８Ｇの編機でモックロディ組織の生機を製編した後、精練、プレセットし、後にダイスタージャパン株式会社製、黒色分散染料「Ｄｉａｎｉｘ  Ｂｌａｃｋ  ＧＳ−Ｅ（商品名）」を８％ｏｍｆ使用して、１３０℃、３０分間の条件で染色した。染色後、ファイナルセットすることで布帛を得た。
【００４７】
（実施例３）
ポリエチレンテレフタレートの含有量を９６質量部、マイカの含有量を３．０質量部及びカーボンの含有量を３．０質量部に各々変更する以外は、実施例２と同様に行い、高配向未延伸糸、仮撚加工糸及び布帛を得た。なお、紡糸操業性は、実施例２の場合と比べやや劣るものであった。高配向未延伸糸の繊度は１８１．４ｄｔｅｘ３６ｆであり、仮撚加工糸の繊度は１３４．０ｄｔｅｘ３６ｆであった。
【００４８】
（実施例４）
ポリエチレンテレフタレートの含有量を９９．９質量部、マイカの含有量を０．０５質量部及びカーボンの含有量を０．０５質量部に各々変更する以外は、実施例２と同様に行い、高配向未延伸糸、仮撚加工糸及び布帛を得た。なお、紡糸操業性は良好であった。高配向未延伸糸の繊度は１８０．４ｄｔｅｘ３６ｆであり、仮撚加工糸の繊度は１３３．２ｄｔｅｘ３６ｆであった。
【００４９】
（比較例１）
延伸同時仮撚り前の熱処理を省略すること、及び延伸倍率を１．４２倍に変更すること以外は、実施例２と同様に行い、仮撚加工糸及び布帛を得た。仮撚加工糸の繊度は１２６．６ｄｔｅｘ３６ｆであった。
【００５０】
（比較例２）
熱処理時のオーバーフィード率を−１．８％に変更すること、及び延伸同時仮撚り時の延伸倍率を１．３６倍に変更すること以外は、実施例２と同様に行い、仮撚加工糸及び布帛を得た。仮撚加工糸の繊度は１２７．８ｄｔｅｘ３６ｆであった。
【００５１】
（比較例３）
ポリエチレンテレフタレートの含有量を１００質量部とし、マイカ、カーボンを省く以外は、実施例２と同様に行い、高配向未延伸糸、仮撚加工糸及び布帛を得た。なお、紡糸操業性は良好であった。高配向未延伸糸の繊度は１８２．０ｄｔｅｘ３６ｆであり、仮撚加工糸の繊度は１３１．９ｄｔｅｘ３６ｆであった。
【００５２】
（実施例５〜８、比較例４〜６）
下記処方１に示す組成の処理液を用いて、実施例１〜４、比較例１〜３における布帛を濃染加工した。濃染加工は、パディング法により行い、絞り率６０％、乾燥１３０℃×５分間、熱処理１８０℃×３０秒間の条件で行った。実施例１〜４、比較例１〜３それぞれの布帛に対する実験例を順次実施例５〜８、比較例４〜６とした。
【００５３】
処方１
バソテックスＦＳ−３７０Ｅ（明成化学工業株式会社製、フッ素系濃染化剤）  ４０ｇ／Ｌ
パラレヂンＢＹＳ（大原パラジウム化学株式会社製、シリコン系濃染化剤）  １０ｇ／Ｌ
デレクトールＭＡＰ（明成化学工業株式会社製、帯電防止剤）  １５ｇ／Ｌ
テキスポートＳＮ−１０（日華化学株式会社製、浸透剤）  ２ｇ／Ｌ
【００５４】
以上で得た編物の評価結果を表１に示す。
【００５５】
【表１】
2015166501.tif 000002
【００５６】
実施例にかかる布帛は、いずれも天候に左右されない持続性ある保温効果を有していた。また、明度が低く、黒色の発色性、深色性に優れていることが実証できた。そして、布帛を濃染加工すると明度が一段と下がり、ブラックフォーマル用途に一層適用し易くなることも確認できた。染色堅牢度も良好であった。
【００５７】
これに対し、延伸同時仮撚り前に熱処理を省略するか（比較例１）又は熱処理しても延伸してしまうと（比較例２）、明度が高くなり、所望の発色性、深色性が得られないことが確認できた。さらに、遠赤外線放射性微粒子及び発熱性微粒子の使用を省いてしまうと、保温効果が奏されないことも確認できた（比較例３）。